(57)【要約】【課題】水分、油分、べたつき汚れ、こびりつき汚れなど様々な汚れが混在する調理台、レンジ周りなどキッチンの作業スペースを１枚で清掃できる払拭部材を提供すること。【解決手段】プラスチックフィルムからなる平糸を含んで編成した第１の生地からなるかき取り面と、前記第１の生地の片面の少なくとも一部に重ねて結合される第２の生地からなり、異形断面を持つ剥離分割型複合繊維を含むパイルが露出する拭き取り面とを、有する払拭部材。【選択図】図１
2007151803.tif 000002
【特許請求の範囲】
【請求項１】
プラスチックフィルムからなる平糸を含んで編成した第１の生地からなるかき取り面と、
前記第１の生地の片面の少なくとも一部に重ねて結合される第２の生地からなり、異形断面を持つ剥離分割型複合繊維を含むパイルが露出する拭き取り面とを、
有する払拭部材。
【請求項２】
前記プラスチックフィルムの屈曲部と第１の生地の表面との間に、開口部が存在する請求項１記載の払拭部材。
【請求項３】
前記パイルが、ナイロン、アクリル、レーヨン、ポリプロピレン、ポリエチレン、ポリエステル、綿、及びウールからなる群から選択される少なくとも１種の非分割繊維を更に有する、請求項１又は２記載の払拭部材。
【請求項４】
前記第１の生地が、規則性をもって生地表面全体に配置されたプラスチックフィルムの屈曲部を複数有し、これら屈曲部の先端が生地の表面から突出している請求項１〜３のいずれか記載の払拭部材。
【請求項５】
前記第１の生地が、プラスチックフィルムからなる平糸と、アクリル繊維又は剥離分割型複合繊維からなる紡績糸とを、均一に編成した編物生地である、請求項１〜４のいずれか記載の払拭部材。
【発明の詳細な説明】
【技術分野】
【０００１】
本発明は、払拭部材に関し、特に、キッチンの作業スペースを清掃するのに有用な払拭部材に関する。
【背景技術】
【０００２】
プラスチックフィルムからなる平糸や、これに金属蒸着を施した金属平線を用いて編成あるいは織成した布巾はかき取り性を有する清掃用具として知られている。このような清掃用具は、編物生地の表面にフィルムの屈曲部を多数有しており、これらが、汚れに対し角度を持って当たることで、フィルムの形状と剛性により汚れをすくい取ったりかき取ったりすることができ、嵩高い固体汚れを除去する性能に優れている。しかし、このような清掃用具は被洗浄物表面に対する接触面積が不十分であり、例えば油膜のように被洗浄物表面に薄く広がっているような汚れに対しては除去効果が薄かった。
【０００３】
一方で、油膜等を洗剤無しで除去する目的でアクリル繊維や極細の異形断面繊維等が用いられた清掃用具も数多く知られている。こうした繊維を単独で用いた場合、油膜のような汚れに対しては効果が高いものの、コゲや石鹸かすなどの嵩高い固体汚れを効率よく掻き落とすことができないという問題があった。
【０００４】
特許文献１には、プラスチックフィルムとアクリル等の糸を組み合わせた払拭部材として、金属を蒸着したプラスチックフィルムからなる平糸をアクリル毛糸にらせん状に巻きつけて編成したたわし生地が記載されている。しかしながら、このような構造では、フィルムがアクリル毛糸に平らに巻き付いているため、汚れに対してフィルムが有効な角度で当たらず、フィルムによる汚れかき取り効果が十分でない。
【０００５】
キッチンに見られる落としにくい汚れの多くは、ある程度の油分を含んでいる。そこで、油分を取り去るため水や洗剤が併用されるが、その場合、清掃後に水分を取り除くための道具と作業が必要となる。つまり、かき取り能力に優れた清掃用具は吸水性を十分に持たないため、清掃時に要した水分がそのまま被洗浄部に残ることになり、拭き取り能力がある他の払拭具などを用いてこの水分を除去する必要がある。
【０００６】
拭き取り能力に優れた清掃用具として、いわゆるマイクロファイバーからなるワイピングクロスがよく知られている。マイクロファイバー製のワイピングクロスは、ガラスの曇りや手垢など、べたつきの無い油性汚れに対しては非常に高いふき取り性能を発揮する。このため、油分の取り残しによる油汚れの蓄積を防止することができる。また、一般に毛細管現象等によって吸水性もよいものが多いため、台布巾や洗浄後の食器の拭き取り用などには非常に適している。
【０００７】
しかしこのようなワイピングクロスは汚れとの接触面積が非常に大きいため、べたつきの大きい油汚れに対して使用した場合、繊維が油汚れに補足されて生地を容易に動かせなくなり、拭き取りが非常に困難である。従って、油のべたつき汚れの付きやすいコンロ周りや、調理台のコンロ寄り部分などの汚れ落としには適用しにくい。
【０００８】
特許文献２には、レンジ周り用清掃用具として、熱可塑性繊維を多く含む層をかき取り面とした清掃用不織布が記載されている。これによると、構成繊維のバインダーとして必要な量を超えて熱可塑性繊維を使用し、これを熱処理して不織布表面特有の凹凸を持つ硬い表面を形成してかき取り面としており、煮こぼれ、油のこびりつきをかき落とすことができるとされている。
【０００９】
しかし実際には、ベタベタの油汚れ面に対して使用すると不織布が破れてしまい、うまく拭き取ることができない。また、洗浄液を含浸させているため被洗浄面の余分な水分を十分吸収することができず拭き残しができやすいことから、キッチン全体の拭き掃除に使用できるものではない。
【特許文献１】登録実用新案第３０３７４５９号公報
【特許文献２】特開２００３−３２５４１１
【発明の開示】
【発明が解決しようとする課題】
【００１０】
本発明は上記従来の問題を解決するものであり、その目的とするところは、水分、油分、べたつき汚れ、こびりつき汚れなど様々な汚れが混在する調理台、レンジ周りなどキッチンの作業スペースを１枚で清掃できる払拭部材を提供することにある。
【課題を解決するための手段】
【００１１】
本発明は、プラスチックフィルムからなる平糸を含んで編成した第１の生地からなるかき取り面と、
前記第１の生地の片面の少なくとも一部に重ねて結合される第２の生地からなり、異形断面を持つ剥離分割型複合繊維を含むパイルが露出する拭き取り面とを、
有する払拭部材を提供するものであり、そのことにより上記目的が達成される。
【発明の効果】
【００１２】
本発明の払拭部材によれば、嵩高い固体汚れ、薄く広がっている油膜のような汚れ、及び高粘性の汚れを拭き取ることができる。この払拭部材を使うことによって、キッチンの作業スペースのほぼすべての汚れを１枚ですっきりと、しかも簡単に拭き取ることができ、何枚も清掃用の布巾を置いておく必要が無い。
【００１３】
また、油分を含んだこびりつき汚れなどキッチンに多く見られる厄介な汚れに対し、かき取り面でべとつき、こびりつきを落とし、ふき取り面で仕上げ拭きをするという使い方ができる。通常洗剤を併用したり、別の払拭具で後処理をする必要があった汚れを、わずかな手間できれいにすることが可能である。
【００１４】
さらに、使用後汚れた払拭部材は食器用洗剤で洗浄することで繰り返し使用できる。
【発明を実施するための最良の形態】
【００１５】
本発明の払拭部材は、第１の生地と第２の生地とを重ねて結合することにより構成される。
【００１６】
第１の生地
第１の生地は、汚れのかき取り能力に優れた面を有する生地である。このような生地の好ましい例は以下に説明するような編物生地である。編物は、本来一系列の糸を用い、たて又はよこ方向にループを連綴して平面状につくった布である。編物の構造はループの集合で構成されている。そのため、例えば、プラスチックフィルムからなる平糸のように、屈曲異方性を有する糸を用いて編物を構成するとループの屈曲部は生地の表面からほぼ一定の角度（配向）をもって突出し、規則的に整列することになる。
【００１７】
ここで、このような編物生地を構成する際に、プラスチックフィルムからなる平糸を用いて編成した場合、プラスチックフィルムのループが規則的に配列される。例えば、編成に別の種類の糸を同時に用いる場合は、交互に、一目毎に又は複数目毎にプラスチックフィルムのループが配列される。そうすると、プラスチックフィルムのループは、規則性をもって編物生地の表面全体に配置され、そのループとループの間には別の種類の糸のループが同様な規則性をもって配置される。
【００１８】
上述のように、プラスチックフィルムからなる平糸をループにすると、屈曲部の先端が生地の表面から突出する。そのため、プラスチックフィルムからなる平糸を含んで編成した生地は、規則性をもって生地表面全体に配置されたプラスチックフィルムの屈曲部を表面に複数有し、これら屈曲部の先端は生地の表面からほぼ一定の角度で突出していることになる。
【００１９】
「編成する」とは、このように編物生地を構成することをいう。プラスチックフィルムからなる平糸は別の種類の糸とともに編成されてもよい。別の種類の糸としては湿式紡糸されたアクリル繊維、テトロン繊維などからなる紡績糸が例示される。剥離分割型複合繊維、異形断面をもつ極細繊維を用いてもよい。
【００２０】
好ましくは、各糸はほぼ同じ分量（長さ）使用される。編物生地は、上記のようなプラスチックフィルムからなる平糸の屈曲部の配置構造を有する限り、更に別の種類の糸や繊維と一緒に均一に編成してもよい。
【００２１】
編物生地の編み方は、台所等で清掃や洗浄に使用される払拭部材に通常使用される編み方であれば特に限定されないが、プラスチックフィルムからなる平糸の屈曲部と編物生地の表面との間に、開口部が形成されるような編み方が好ましい。開口部があることにより、平糸が被洗浄物とそこに付着した汚れとの間へ侵入し易くなり、両者の分離が容易になる。また、分離した汚れを開口部でより多く捕捉でき、良好なかき取り性能を維持できる。
【００２２】
一般に編物はループの集合で構成されている限り、編み方は特に限定されない。ただし、高ゲージのニットではループ部分に十分な開口部ができない。また、編み目が密になるにつれてフィルムの突出方向が基部表面に対し平行に近くなり、かき取り効果が得にくくなる。逆に低ゲージのニットでは、袋状に形成して用いるような場合に、内部に異物が侵入しやすく使用に支障を来たすほか、衛生面でも問題がある。使用する糸の太さにも拠るが、例えばアクリルの３０〜６０デニール双糸を使用する場合、好ましい編み目は一般に１０ｃｍ四方当たり２０目２０段〜１００目７０段程度であり、さらに好ましくは３０目３０段〜６５目５０段程度である。
【００２３】
平糸には、一般に厚さ３０〜４５μｍ、幅０．７〜０．８５ｍｍのプラスチックフィルムを用いる。剛性により嵩高い固体汚れをすくい取ったりかき取ったりする作用が得られるからである。プラスチックフィルムの材質はポリプロピレン、ポリエステル、ポリスチレン等が用いられる。意匠性等を付与するためにプラスチックフィルムに金属蒸着を施した金属平線やその他の多層膜（例えば金属層をプラスチック層にはさんだもの）を平糸として用いてもよい。
【００２４】
第２の生地
第２の生地は、粘性が低く流動性が高い油分からなる汚れの除去性能に優れ、かつ吸水性の高い面を有する生地である。この生地は、更に、繰り返しの使用に対する耐久性を有していることが好ましい。いわゆるマイクロフアイバーからなるワイピングクロスなど拭き取り性能の高いものが好ましい。払拭用布巾としては払拭対象面が平坦な場合のみならず、凹凸を有するような面に対しても有効に機能することが望まれる。したがって、平坦な生地よりも払拭作用面の自由度が高い立毛布巾が好適である。
【００２５】
好ましい第２の生地は、露出している表面、すなわち払拭する側の面、にパイルを有する払拭用布巾である。使用後、この面についた汚れを簡単な洗浄作業で十分に落とせるように、パイルの形状はループパイル状よりもカットパイル状が好ましい。カットパイルは異形断面を持つ剥離分割型複合繊維を含むことが好ましい。剥離分割型複合繊維は部分的に剥離分割されていてもよい。
【００２６】
ここにいう、「部分的に剥離分割された」とは、未分割の複合繊維のみからなるものでなく、また、完全に剥離分割された複合繊維のみからなるものでもないことを意味する。すなわち、（１）剥離分割型複合繊維糸条を構成する個々の複合繊維を構成している層（分割可能成分）の一部が剥離分割されている状態であるか、又は、（２）未分割の繊維の部分と完全に分割された繊維の部分が混在している状態であるか、或いは、（３）上記（１）と（２）とが混在している状態を包含する。
【００２７】
パイル部分の構成繊維としては、親水加工をしたポリエチレン、ポリプロピレン、ＰＥＴ等の合成繊維、もしくはある程度の親水性を持つナイロン、アクリル、レーヨン、ポリエステル等の合成繊維の他、綿やウール等の自然繊維の非分割繊維を均一または不均一に混入することで、吸水性を向上できる。
また、これらの非分割繊維を混ぜることによって、使用後の洗浄の際、汚れの入り込みやすい剥離分割型繊維の束に適度なすき間を作り、パイル内に入り込んだ汚れを落としやすくすることが可能である。特に、合成繊維は、自然繊維に較べ、それ自体の汚れ離れ性が良好であるため、合成繊維からなる非分割繊維を混ぜることで、より効果的にパイル内の汚れを落とし易くできる。
【００２８】
パイル部分に混入する非分割繊維の量は、パイルの構成繊維１００重量部に対して１７〜８８重量部、好ましくは２５〜６７重量部である。非分割繊維の量が１７重量部未満であると、吸水速度が遅くなり、８８重量部を超えると、油分の拭き取り性能が劣る。
【００２９】
カットパイルを有する布巾としては織物、丸編物、経編物、タフテッドが知られている。カットパイルを有する布巾の構造は、例えば、特開２００３−３０４９９３号公報に説明されている。
【００３０】
払拭部材
図１は本発明の一実施形態である払拭部材の側面図である。図２は本発明の一実施形態である払拭部材の斜視図である。第１の生地１と第２の生地２とが重ねて結合されている。払拭部材の第１の生地側の露出している表面をかき取り面といい、第２の生地側の露出している表面を拭き取り面という。
【００３１】
かき取り面は、表面からほぼ一定の角度で突出しているプラスチックフィルム１１の屈曲部を複数有している。かき取り面には、別の種類の糸１２、例えばアクリル毛糸の屈曲部が複数形成されていてもよい。また、拭き取り面は、異形断面を持つ剥離分割型複合繊維２１のパイルを複数有している。拭き取り面には、非分割繊維２２のパイルが複数形成されていてもよい。
【００３２】
第１の生地と第２の生地とを結合する方法で最も簡単なものは、２枚を重ね合わせた状態で周囲を縫うことである。しかし、周囲のみ、あるいは周囲と他の一部を縫い合わせただけでは、使用時に生地同士がずれ、払拭のために加えた力が汚れに伝わらず払拭性が発揮されない可能性がある。これを防ぐため、本発明のワイピング材に使用する生地は、払拭時に表裏の生地にずれが生じにくいよう両者の間にある程度の摩擦が生じるような構成にしてもよい。
【００３３】
例えば、２枚の生地のいずれか、あるいは双方の裏面の中央部等に、ステッチ（縫い目）部を形成する。ステッチ部表面には、縫い目による凹凸ができるため、第１と第２の生地の間に摩擦を生じ、両者のずれを抑制することができる。
また、他の方法としては、地糸の一部にゴム糸を使用し、裏面にこの部分が露出することで相手側の生地との間に摩擦を生じ、ずれを軽減することも可能である。
また、第１の生地と第２の生地は、必ずしも第１の生地の裏面全面に第２の生地を積層する構成である必要はなく、第１の生地の裏面の一部のみ第２の生地を積層する構成でもよい。あるいは第２の生地の裏面の一部に第１の生地を積層する構成でもよい。
【００３４】
以下の実施例により本発明を更に具体的に説明するが、本発明はこれらに限定されない。
【実施例】
【００３５】
第１の生地の調製
（生地Ａ）：厚み３８ミクロンのＰＥＴフィルム（東レ製、商品名：ルミラー３８S１０）を幅０．７５７５ミリにスリットした平糸と４８デニールのアクリル双糸（日本エクスラン工業製、商品名：エクスフレッシュ（登録商標））、及び１００デニールのＰＥＴ糸とを用いて、アクリルのループとフィルム糸のループが交互に並ぶようなネットに編成した。この生地を実際に洗浄に使用する場合と同様に被洗浄面に対して当てた場合、フィルム面はループ部において約４５度の角度を持って被洗浄面に接する。図３は得られた編成生地（生地の裏側面）の組織を示す拡大写真である。
【００３６】
（生地Ｂ）：厚み３８ミクロンのＰＥＴフィルム（東レ製、商品名：ルミラー３８S１０）を幅０．７５７５ミリにスリットした平糸とテトロン原糸を引き揃えてネット状に編成した。この生地を実際に洗浄に使用する場合と同様に被洗浄面に対して当てた場合、フィルム面はループ部において約４５度の角度を持って被洗浄面に接する。図４は得られた編成生地（生地の裏側面）の組織を示す拡大写真である。
【００３７】
第２の生地の調製
パイル糸と剥離分割型複合繊維（クラレ社製、商品名：ソフィスタランプ（５００ｄｒ））及びレーヨンを用いて、丸編み機により６．４５ｃｍ２当たり約３０，０００本の立毛繊維を有するカットパイル生地を編成した。それぞれのパイル部分の糸の割合は以下の通り、
（生地Ｐ）：剥離分割型複合繊維約８０重量部、レーヨン約２０重量部。
（生地Ｑ）：剥離分割型複合繊維約１２重量部、レーヨン約８８重量部。
図５は得られたパイル生地Ｐの組織を示す拡大写真である。
【００３８】
払拭部材の調製
第１の生地と第２の生地とを重ね、周囲を縫い合わせて、払拭部材を得た。用いた第１の生地及び第２の生地を表１に示す。
【００３９】
［表１］
2007151803.tif 000003
【００４０】
表１に示す実施例及び比較例の性能を調べるために、以下のような実験を行なった。この結果を表２に示す。
【００４１】
汚れおとし性能（被洗浄物の汚れを落とす性能）
（１）油汚れ
以下の３種類の汚れを作製し、水で濡らして軽く絞ったサンプル生地を指２本で保持し、２００ｇ／ｃｍ２前後の力で１往復して拭き取った。拭き取った跡上に長さ２３ｍｍ、幅６ｍｍのゼムクリップを置き、そのまま拭き跡が地面と垂直になるようにＳＵＳ板を立てたときにクリップが滑り落ちるものを○、ＳＵＳ板（JISG４３０５  SUS３０４BA）上に留まるものを×、ゆっくり落ちるものを△として汚れ落ちを判定した。
【００４２】
拭き取りには、Ｉの汚れは拭き取り面で、IIIの汚れはかき取り面を使用し、IIは両面でそれぞれふき取って結果を（拭き取り面の性能）／（かき取り面の性能）のように示した。
【００４３】
Ｉ：ついたばかりの油汚れ
流動性があり、べたつきは全く無い状態。
大豆油（WAKO製）をＳＵＳ板（JISG４３０５  SUS３０４BA）上に薄く塗布して作製した。
II：ぬるぬるの油汚れ
指で触った時にやや粘度を感じるがべたつきはしないもの。
大豆油をＳＵＳ板上に薄く塗布し、１７０℃のオーブンで２０分程度加熱して作製。
III：ベタベタの油汚れ
流動性はなく、指で触れるとべたつきを感じる状態のもの。
大豆油をＳＵＳ板上に薄く塗布し、１７０℃のオーブンで５０分程度加熱して作製。
【００４４】
（２）こびりつき汚れ
脂肪酸カルシウムの粉末をアルコールに分散させたものをステンレス板（ＪＩＳ，Ｇ，４３０５（ＳＵＳ３０４）２Ｂ）上に均一に塗布し、アルコールを蒸発させた後、熱したホットプレートで２分程度加熱して作製した。
作製した汚れを油汚れと同様の方法で拭き取り、汚れ落ちを目視で確認し、汚れが残っているものを×、ＳＵＳ板面が見えるまで取り除けたものを○とした。
【００４５】
（３）水分のふき取り性能
吸水速度をＪＩＳＬ１９０７繊維製品の吸水性試験方法（滴下法）に準じて測定し、拭き取り性能とした。試験片より１０ｍｍ上方から水滴を１滴落とし、水滴を滴下した部分に特別な反射が見られなくなるまでの時間を１サンプルにつき５点測定し、その平均が１秒以下の場合○、３０秒以上のものを×、その中間を△とした。ただし、明らかに吸水しないものに対しては測定を行なわず、×と判定した。
【００４６】
汚れ離れ性能（自身についた汚れをすすぎ落とす際の落としやすさ）
汚れ離れ性能は、水系の汚れとしてしょうゆ、油系の汚れとしてラー油についてそれぞれ測定した。ＳＵＳ板など表面が平滑でしょうゆ、ラー油を吸収しない素材上にしょうゆまたはラー油を１滴ずつおとし、水で濡らして固く絞ったサンプル生地をのせてｌｋｇの分銅をのせ、３０秒置いて汚れを染込ませた。
【００４７】
この生地を汚れを上にしてさらに３０分室温で放置し、汚れ生地を作製した。この汚れ生地を十分な量の水で握らせ、さらに汚れの上に直接食器用洗剤約３ｇをのせて指先でこするようにして洗い、流水ですすぎ流す作業を２回繰り返して汚れを落とした。汚れをつけた直後と落とした後の生地の色差を測定して汚れの度合いとし、９０％以上の汚れが落とせていれば○、それ以下であれば×とした。
【００４８】
［表２］
2007151803.tif 000004
【００４９】
表２に示す通り、どちらか一方の面のみで構成された比較例１、２では、それぞれべタベタ油とこびりつき、水分とさらさらの油の拭きとり性が悪く、これ１枚で清掃を完了させるのは難しい。また、片面でかき取り、他面で拭き上げる不織布タイプの清掃用具では、かき取り面のかき取り力が油のべたつきに対応できず、吸水性も低い。
【００５０】
実施例１と２の比較では、剥離分割繊維の割合の大きいものの方がぬるぬるの油も残さず拭き取れることが分かる。また、実施例１と３との比較から、かき取り面にもアクリルなど油を取り去る性質のある繊維を使用することで、ぬるぬるの油をかき取り面ですっきり拭き上げられることが分かる。
【図面の簡単な説明】
【００５１】
【図１】本発明の一実施形態である払拭部材の側面図である。
【図２】本発明の一実施形態である払拭部材の斜視図である。
【図３】実施例で得た第１の生地表面の組織を示す拡大写真である。
【図４】実施例で得た第１の生地表面の組織を示す拡大写真である。
【図５】実施例で得た第２の生地表面の組織を示す拡大写真である。
【符号の説明】
【００５２】
１…第１の生地、
２…第２の生地、
１１…プラスチックフィルム、
１２…アクリル繊維、
２１…剥離分割型繊維、
２２…非分割繊維。
【図１】
2007151803.tif 000005
【図２】
2007151803.tif 000006
【図３】
2007151803.tif 000007
【図４】
2007151803.tif 000008
【図５】
2007151803.tif 000009